(57)【特許請求の範囲】
【請求項１】
（Ａ）α−ジケトン、（Ｂ）オルトリン酸及び縮合リン酸から選ばれる無機リン酸類、またはそれらの非重合性の酸性エステル、及び（Ｃ）下記一般式（１）
【化１】
0005403884.tif 000013
（式中、Ｒ１は水素原子、またはアルキル基を表し、Ｒ２はアルキル基を表し、Ｘは水素原子、水酸基、アルキル基、アルコキシ基、アルキルアミノ基、アリール基、アリールオキシ基、またはアリールアミノ基を表し、ｎは１〜５の整数を表す）
で示されるカルボニル基置換芳香族アミンを含んでなる光重合開始剤、並びに
（ Ｄ ）ラジカル重合性単量体（重合性酸性化合物に属するものを除く）、
を含み、アリールボレート化合物は含有しておらず、これら各成分の包装形態が１包装である歯科用光重合硬化性組成物。
【発明の詳細な説明】
【技術分野】
【０００１】
本発明は、フォトレジスト材料、印刷製版材料、ホログラム材料、特に歯科用材料に有用な新規な光重合開始剤を配合した光重合硬化性組成物に関する。
【背景技術】
【０００２】
光照射によりラジカル又はイオンを発生させ、不飽和重合性化合物を重合硬化させる技術は各分野において重要な役割を果たしている。
【０００３】
歯科材料領域においても光重合は重要な技術であり、接着材、コンポジットレジン、シーラント、リベース等に幅広く利用され、通常は、（メタ）アクリレート系の重合性単量体あるいはその混合物に、何らかの光重合開始剤を配合した組成物が用いられている。このような光重合開始剤としては、生体に対しての有害性の少ない可視光線によって励起可能なカンファーキノンに代表されるα−ジケトン類がある。しかし、α−ジケトンのみでは活性が充分ではないため、様々な重合促進材が開発されてきた。例えば、カンファーキノン（あるいはα−ジケトン）と各種芳香族アミン類を組み合わせることにより、高い重合活性を有する重合開始剤となることが開示されている（特許文献１〜６参照）。また、重合性リン酸エステルの脂肪族アミン塩を重合促進剤とする技術が開示されている（特許文献７〜９）。しかし、口腔内等の充分な光照射を行うことが困難である条件下では、これらの重合促進剤の活性もいまだ充分なものとは言えない。
【０００４】
一方、重合性リン酸エステルを含む重合硬化性組成物を硬化させる為の光重合開始剤として、カンファーキノンとカルボニル基置換芳香族アミンからなる重合開始剤が用いられている例がある（特許文献１０〜１６）。しかし、これらの組成物では重合性リン酸エステルと重合開始剤の相互作用による活性向上には何ら言及しておらず、本発明の趣旨とは異なるものである。これら重合性リン酸エステルは接着性の向上などの特定の目的を持って配合されており、非重合性のリン酸化合物ではその目的を達成できない。また、この様な重合性リン酸エステルはその合成上、多種の不純物を含む複雑な組成の混合物になる傾向が強く、さらに、その有する重合性不飽和基のため易反応性であるなど精製も容易ではない。そして、これら不純物は、しばしば硬化体の着色、変色や耐光性低下の原因になったり、また、不純物の中には生体に有害のものもあり、組成物に混入した際に望ましくない影響を与えるものを含む可能性が少なくないなどの問題がある。
【０００５】
【特許文献１】特開昭５９−１１０６０６号公報
【特許文献２】特開昭６０−２６００２号公報
【特許文献３】特開昭６０−７１６０２号公報
【特許文献４】特開昭６３−３１６７０号公報
【特許文献５】特開平４−１７３８０号公報
【特許文献６】特開平６−２５６１３１号公報
【特許文献７】特開昭６０−１１５０６号公報
【特許文献８】特開平２−１５５９０４号公報
【特許文献９】特開平２−２７９６１５号公報
【特許文献１０】特開昭６０−２３１６０６号公報
【特許文献１１】特開昭６０−２３１６０５号公報
【特許文献１２】特開平４−２７３８０５号公報
【特許文献１３】特開平５−２５５０３３号公報
【特許文献１４】特開平５−１３２４０９号公報
【特許文献１５】特開平６−２５６１３１号公報
【特許文献１６】特開平６−３３６４１０号公報
【発明の開示】
【発明が解決しようとする課題】
【０００６】
以上のように、光、特に可視光線に対して充分な活性を有し、且つ、できる限り不純物を含む可能性の少ない化合物からなる光重合開始剤の開発が望まれていた。
【課題を解決するための手段】
【０００７】
本発明者らは、上記技術課題を解決すべく鋭意研究を行ってきた。その結果、α−ジケトン、特定の非重合性酸性化合物、及び特定のカルボニル基置換芳香族アミンを光重合開始剤として用いることにより、従来になく高活性で、且つ、構成成分はいずれも容易に高純度のものが入手可能であることを見出し、本発明を完成するに至った。
【０００８】
即ち、本発明は、（Ａ）α−ジケトン、（Ｂ）オルトリン酸及び縮合リン酸から選ばれる無機リン酸類、またはそれらの非重合性の酸性エステル、及び（Ｃ）下記一般式（１）
【０００９】
【化１】
0005403884.tif 000002
【００１０】
（式中、Ｒ１は水素原子、またはアルキル基を表し、Ｒ２はアルキル基を表し、Ｘは水素原子、水酸基、アルキル基、アルコキシ基、アルキルアミノ基、アリール基、アリールオキシ基、またはアリールアミノ基を表し、ｎは１〜５の整数を表す）
で示されるカルボニル基置換芳香族アミンを含んでなる光重合開始剤、並びに
（Ｄ）ラジカル重合性単量体（重合性酸性化合物に属するものを除く）
を含み、アリールボレート化合物は含有しておらず、これら各成分の包装形態が１包装である光重合硬化性組成物である。
【００１１】
他の発明は、上記光重合開始剤と（Ｄ）ラジカル重合性単量体からなる光重合硬化性組成物である。
【発明の効果】
【００１２】
本発明の光重合開始剤は、従来からある光重合開始剤に比較し、極めて優れた重合活性を有し、更に、不純物混入の可能性を低減することができるため、硬化体の着色や変色がなく、また、充分な光照射を行うことが困難であると同時に、高い安全性を求められる歯科用光重合硬化性組成物の光重合開始剤に用いた場合に特に有用である。
【発明を実施するための最良の形態】
【００１３】
本発明の（Ａ）α−ジケトンは公知のものを何ら制限なく用いることが可能である。
【００１４】
この様なα−ジケトンを具体的に例示すると、カンファーキノン、ベンジル、ビアセチル、シクロブテンジオン、カンファーキノンスルホン酸、ｏ−ベンゾキノン、１，２−シクロヘキサンジオン、１，２−シクロペンタンジオン、２，３−ペンタジオン、ｐ，ｐ’−ジメトキシベンジル、ｐ，ｐ’−ジクロロベンジル、アセナフテンキノン、１，２−ナフトキノン、２，３−ナフトキノン、１，２−アントラキノン、２，３−アントラキノン、１，２−フェナントレンキノン、２，３−フェナントレンキノン、３，４−フェナントレンキノン、９，１０−フェナントレンキノン等が挙げられる。
【００１５】
これらα−ジケトンの中でも、重合活性の高さ、生体への安全性の高さ等からカンファーキノンが最も好適に使用される。
【００１６】
上記α−ジケトンは必要に応じて複数の種類を混合して用いてもよい。
【００１７】
本発明では、（Ｂ）非重合性酸性化合物として、オルトリン酸及び縮合リン酸から選ばれる無機リン酸類、またはそれらの非重合性の酸性エステルが使用される。
【００１９】
これらの非重合性リン酸化合物は、生体為外作用が少なく、取扱が容易である他、本発明の目的である重合活性の高いため、歯科用途に用いるのに好適である。無機リン酸類としては、オルトリン酸及びポリリン酸、メタリン酸等が挙げられる。尚、本明細書においては、オルトリン酸のみならず、ポリリン酸、メタリン酸等の縮合リン酸まで含めた無機のリン酸類を単にリン酸と称し、それらの酸性エステルの誘導体を有機酸性リン酸誘導体と称することとする。
【００２０】
有機酸性リン酸誘導体として、重合性不飽和基を有さないものを用いることにより、光、熱等による重合やその他の不飽和基特有の反応を防止することが可能となり、精製が容易となって、有害な不純物の含有の可能性が少ない光重合開始剤を得ることが可能である。
【００２１】
この様な有機酸性リン酸誘導体としては、リン酸と重合性不飽和基を有さないアルコール又はアミンとの、モノエステル、ジエステル等が挙げられる。
【００２２】
具体的には、リン酸モノメチル、リン酸ジメチル、リン酸モノエチル、リン酸ジエチル、リン酸モノプロピル、リン酸ジプロピル、リン酸モノイソプロピル、リン酸ジイソプロピル、リン酸モノブチル、リン酸ジブチル、リン酸モノラウリル、リン酸ジラウリル、リン酸モノステアリル、リン酸ジステアリル、リン酸モノ（２−エチルヘキシル）、リン酸ジ（２−エチルヘキシル）、リン酸モノイソデシル、リン酸ジイソデシル、リン酸モノフェニル、リン酸ジフェニル、リン酸モノナフチル、リン酸ジナフチル等の酸性リン酸エステル類が挙げられる。
【００２３】
これら非重合性リン酸化合物の中でも、高純度のものの入手のし易さを考慮するとオルトリン酸又はポリリン酸の使用が好ましく、重合性単量体との相溶性を考慮すると有機酸性リン酸誘導体の使用が好ましい。
【００２４】
上記非重合性リン酸化合物は必要に応じて複数の種類を混合して用いてもよい。
【００２５】
本発明で用いる（Ｃ）カルボニル基置換芳香族アミンは、下記一般式（１）で表される化合物が使用される。
【００２６】
【化２】
0005403884.tif 000003
【００２７】
（式中、Ｒ１は水素原子、またはアルキル基を表し、Ｒ２はアルキル基を表し、Ｘは水素原子、水酸基、アルキル基、アルコキシ基、アルキルアミノ基、アリール基、アリールオキシ基、またはアリールアミノ基を表し、ｎは１〜５の整数を表す）
上記一般式（１）中、Ｒ１は水素原子、またはアルキル基を表す。アルキル基の構造は特に制限されるものではないが、炭素数１〜５のアルキル基が好ましい。また、該Ｒ１のアルキル基は置換基を有していても良く、この場合、置換基としては、水酸基、ハロゲン原子等が例示される。
【００２８】
この様なアルキル基を具体的に例示すると、メチル基、エチル基、プロピル基、イソプロピル基、ブチル基、イソブチル基、ｓ−ブチル基、ｔ−ブチル基、ペンチル基、イソペンチル基、ネオペンチル基、ｔ−ペンチル基、クロロメチル基、２−ヒドロキシエチル基等が挙げられる。
【００２９】
上記一般式（１）中、Ｒ２はアルキル基を表し、その構造は特に制限されるものではないが、炭素数１〜５のアルキル基が好ましい。また、該Ｒ２のアルキル基は置換基を有していても良く、この場合、その置換基としては、水酸基、ハロゲン原子等が例示される。具体的には、Ｒ１で例示されたアルキル基と同じ基が挙げられる。
【００３０】
Ｘは水素原子、水酸基、アルキル基、アルコキシ基、アルキルアミノ基、アリール基、アリールオキシ基、またはアリールアミノ基を表す。アルキル基、アルコキシ基、アルキルアミノ基、アリール基、アリールオキシ基、およびアリールアミノ基において、その構造は特に制限されるものではないが、好ましくは炭素数１〜１０の、アルキル基、アルコキシ基、アルキルアミノ基、及び炭素数６〜２０の、アリール基、アリールオキシ基、アリールアミノ基である。また、これらの基は置換基を有していても良く、この場合、その置換基としては、水酸基、ハロゲン原子、アミノ基、アシル基、アシルオキシ基、カルボキシル基、アルキル基、アリル基、アリール基等が挙げられる。
【００３１】
この様なアルキル基を具体的に例示すると、上記Ｒ１として例示されたアルキル基に加え、ヘキシル基、イソヘキシル基、ヘプチル基、オクチル基、２−エチルヘキシル基、ノニル基、デシル基、イソデシル基、ベンジル基等が挙げられる。また、アルコキシ基、アルキルアミノ基として、各々上記アルキル基に対応するアルコキシ基、アルキルアミノ基が挙げられる。アリール基を具体的に例示すると、フェニル基、ナフチル基、アントラニル基、トリル基等が挙げられ、アリールオキシ基、アリールアミノ基としては、各々これらアリール基に対応するアリールオキシ基、アリールアミノ基が挙げられる。
【００３２】
Ｘが水素原子である一般式（１）のカルボニル基置換芳香族アミンを具体的に例示すると、４−ジメチルアミノベンズアルデヒド、４−ジエチルアミノベンズアルデヒド、３−ジメチルアミノベンズアルデヒド、３−ジエチルアミノベンズアルデヒド等が挙げられ、水酸基であるものとしては、４−ジメチルアミノ安息香酸、３−ジエチルアミノ安息香酸、４−ジエチルアミノ安息香酸等が挙げられる。
【００３３】
Ｘがアルキル基であるカルボニル基置換芳香族アミンを具体的に例示すると、３’−ジメチルアミノアセトフェノン、４’−ジメチルアミノアセトフェノン、４’−ジエチルアミノアセトフェノン、４’-ジメチルアミノプロピオフェノン、４’−ジエチルアミノプロピオフェノン等が挙げられ、アルコキシ基であるものとしては、４−ジメチルアミノ安息香酸メチルエステル、４−ジメチルアミノ安息香酸エチルエステル、４−ジメチルアミノ安息香酸プロピルエステル、４−ジメチルアミノ安息香酸ブチルエステル、４−ジメチルアミノ安息香酸ペンチルエステル、４−ジメチルアミノ安息香酸イソアミルエステル、４−ジメチルアミノ安息香酸ヘキシルエステル、４−ジメチルアミノ安息香酸２−ブトキシエチルエステル、４−ジメチルアミノ安息香酸オクチルエステル、４−ジメチルアミノ安息香酸２−エチルヘキシルエステル、４−ジメチルアミノ安息香酸デシルエステル、３−ジメチルアミノ安息香酸メチルエステル、３−ジメチルアミノ安息香酸エチルエステル、３−ジメチルアミノ安息香酸プロピルエステル、３−ジメチルアミノ安息香酸イソアミルエステル、３−ジメチルアミノ安息香酸２−エチルヘキシルエステル、４−ジエチルアミノ安息香酸メチルエステル、４−ジエチルアミノ安息香酸エチルエステル、４−ジエチルアミノ安息香酸プロピルエステル、４−ジエチルアミノ安息香酸ブチルエステル、４−ジエチルアミノ安息香酸ペンチルエステル、４−ジエチルアミノ安息香酸イソアミルエステル、４−ジエチルアミノ安息香酸ヘキシルエステル、４−ジエチルアミノ安息香酸２−ブトキシエチルエステル、４−ジエチルアミノ安息香酸オクチルエステル、４−ジエチルアミノ安息香酸２−エチルヘキシルエステル、４−ジエチルアミノ安息香酸デシルエステル等が挙げられ、アルキルアミノ安息香酸エチルアミド、４−ジメチルアミノ安息香酸イソアミルアミド等が挙げられる。
【００３４】
Ｘがアリール基である一般式（１）のカルボニル基置換芳香族アミンとしては、４−ジメチルアミノベンゾフェノン、３−ジメチルアミノベンゾフェノン、４−ジエチルアミノベンゾフェノン、３−ジエチルアミノベンゾフェノン、４，４’−ビス（ジメチルアミノ）ベンゾフェノン、４−４’−ビス（ジエチルアミノ）ベンゾフェノン等が、アリールオキシ基であるものとしては、４−ジメチルアミノ安息香酸フェニルエステル、４−ジメチルアミノ安息香酸ナフチルエステル、４−ジメチルアミノ安息香酸トリルエステル、４−ジエチルアミノ安息香酸フェニルエステル、４−ジエチルアミノ安息香酸ナフチルエステル、４−ジエチルアミノ安息香酸トリルエステル等が、アリールアミノ基であるものとしては、４−ジメチルアミノ安息香酸フェニルアミド、４−ジメチルアミノ安息香酸ナフチルアミド、４−ジメチルアミノ安息香酸トリルアミド、４−ジエチルアミノ安息香酸フェニルアミド、４−ジエチルアミノ安息香酸ナフチルアミド、４−ジエチルアミノ安息香酸トリルアミド等が挙げられる。
【００３５】
上記、カルボニル基置換芳香族アミン類の中でも、重合活性の高さからカルボニル基がアミノ基のパラ位にありものの使用が好ましく、Ｘが炭素数１〜５のアルキル基又はアルコキシ基であるものがより好ましく、さらには、それらの中でも入手、合成の容易さからＲ１とＲ２が同一の基であるものがより好ましい。
【００３６】
上記、カルボニル基置換芳香族アミンは必要に応じて複数の種類を混合して用いてもよい。
【００３７】
以上説明した本発明の光重合性開始剤において、（Ａ）α−ジケトン、（Ｂ）オルトリン酸及び縮合リン酸から選ばれる無機リン酸類、またはそれらの非重合性の酸性エステル、及び（Ｃ）カルボニル基置換芳香族アミンのそれぞれの配合比率は、特に制限されるものではないが、それぞれの質量比で、（Ａ）α−ジケトン／（Ｂ）オルトリン酸及び縮合リン酸から選ばれる無機リン酸類、またはそれらの非重合性の酸性エステル／（Ｃ）カルボニル基置換芳香族アミンが１／０．１〜５／０．０５〜５であるのが好ましく、１／０．３〜３／０．３〜３であるのがより好ましい。
【００３８】
本発明の光重合開始剤は、（Ｄ）ラジカル重合性単量体中に配合し、当該ラジカル重合性単量体に光を照射して重合、硬化させて使用する。この様なラジカル重合性単量体は、重合性不飽和基を有する重合性酸性化合物に属するものを除いて、特に制限されず、公知の化合物を用いることが可能であるが、（メタ）アクリレート系単量体が特に好適に用いられる。
【００３９】
代表的な（メタ）アクリレート系のラジカル重合性単量体を具体的に例示すると、メチル（メタ）アクリレート、エチル（メタ）アクリレート、テトラヒドロフルフリル（メタ）アクリレート、アリル（メタ）アクリレート、２−エチルヘキシル（メタ）アクリレート、グリシジル（メタ）アクリレート等の非水溶性単官能性単量体類、２−ヒドロキシエチル（メタ）アクリレート、３−ヒドロキシプロピル（メタ）アクリレート、２−ヒドロキシプロピル（メタ）アクリレート、２，３−ジヒドロキシプロピル（メタ）アクリレート、２，３−ジヒドロキシブチル（メタ）アクリレート、２，４−ジヒドロキシブチル（メタ）アクリレート、２−ヒドロキシメチル−３−ヒドロキシプロピル（メタ）アクリレート、２，３，４−トリヒドロキシブチル（メタ）アクリレート、２，２−ビス（ヒドロキシメチル）−３−ヒドロキシプロピル（メタ）アクリレート、２，３，４，５−テトラヒドロキシペンチル（メタ）アクリレート、ジエチレングリコールモノ（メタ）アクリレート、トリエチレングリコールモノ（メタ）アクリレート、テトラエチレングリコールモノ（メタ）アクリレート、ペンタエチレングリコールモノ（メタ）アクリレート、Ｎ−メチロール（メタ）アクリルアミド、ジアセトン（メタ）アクリルアミド、Ｎ−（メタ）アクリロイルモルホリン、（メタ）アクロレイン、（メタ）アクリロニトリル等の水溶性単官能性単量体類、２，２−ビス［４−（メタ）アクリロイルオキシフェニル］プロパン、２，２−ビス［４−（メタ）アクリロイルオキシエトキシフェニル］プロパン、２，２−ビス［４−（メタ）アクリロイルオキシジエトキシフェニル］プロパン、２，２−ビス［４−（メタ）アクリロイルオキシテトラエトキシフェニル］プロパン、２，２−ビス［４−（メタ）アクリロイルオキシペンタエトキシフェニル］プロパン、２，２−ビス［４−（メタ）アクリロイルオキシジプロポキシフェニル］プロパン、２［４−（メタ）アクリロイルオキシエトキシフェニル］−２［４−（メタ）アクリロイルオキシジエトキシフェニル］プロパン、２［４−（メタ）アクリロイルオキシジエトキシフェニル］−２［４−（メタ）アクリロイルオキシトリエトキシフェニル］プロパン、２［４−（メタ）アクリロイルオキシジプロポキシシフェニル］−２［４−（メタ）アクリロイルオキシトリエトキシフェニル］プロパン、２，２−ビス［４−（メタ）アクリロイルオキシジプロポキシフェニル］プロパン、２，２−ビス［４−（メタ）アクリロイルオキシイソプロポキシフェニル］プロパン等の芳香族系二官能性単量体類、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、プロピレングリコールジ（メタ）アクリレート、１，４−ブタンジオールジ（メタ）アクリレート、１，３−ヘキサンジオールジ（メタ）アクリレート、１，６−ヘキサンジオールジ（メタ）アクリレート、グリセリンジ（メタ）アクリレート、ジ−２−（メタ）アクリロイルオキシエチル−２，２，４−トリメチルヘキサンメチレンジカルバメート、Ｎ，Ｎ’−メチレンビス（メタ）アクリルアミド等の脂肪族系二官能性単量体類、トリメチロールプロパントリ（メタ）アクリレート、トリメチロールエタントリ（メタ）アクリレート、ペンタエリスリトールテトラ（メタ）アクリレート、ジペンタエリスリトールペンタ（メタ）アクリレート等の三ないし五官能性単量体等が挙げられる。
【００４０】
これらラジカル重合性単量体は、通常、目的に応じ複数の種類を混合して用いることができる。
【００４１】
本発明の光重合開始剤は、（Ａ）α−ジケトン、（Ｂ）オルトリン酸及び縮合リン酸から選ばれる無機リン酸類、またはそれらの非重合性の酸性エステル、及び（Ｃ）カルボニル基置換芳香族アミンの３成分を必須成分とするものであり、いずれが不足しても本発明が目的とする高い重合活性を得ることはできない。例えば、公知の代表的な可視光重合開始剤であり、（Ｂ）成分の非重合性リン酸化合物を含まない、α−ジケトンとカルボニル基置換芳香族アミンからなる重合開始剤の活性は、本発明の重合開始剤に比較して明らかに劣るものである。
【００４２】
本発明の（Ａ）α−ジケトン、（Ｂ）オルトリン酸及び縮合リン酸から選ばれる無機リン酸類、またはそれらの非重合性の酸性エステル、及び（Ｃ）カルボニル基置換芳香族アミンからなる光重合開始剤の、上記ラジカル重合性単量体への配合量は、その効果を発現する範囲であれば特に制限されるものではないが、一般には、（Ｄ）ラジカル重合性単量体１００重量部に対して、（Ａ）α−ジケトン、（Ｂ）オルトリン酸及び縮合リン酸から選ばれる無機リン酸類、またはそれらの非重合性の酸性エステル、及び（Ｃ）カルボニル基置換芳香族アミンがいずれも０．０５〜１０重量部であることが好ましく、０．０１〜５重量部であることがより好ましく、０．１〜３重量部であるのが最も好ましい。そして、この（Ａ）α−ジケトンの配合量に対して、（Ｂ）オルトリン酸及び縮合リン酸から選ばれる無機リン酸類、またはそれらの非重合性の酸性エステル及び（Ｃ）カルボニル置換芳香族アミンを、それぞれ前記した好適な質量比で配合させるのが特に好ましい。
【００４３】
本発明のα−ジケトン、特定の非重合性リン酸化合物、及びカルボニル基置換芳香族アミンからなる光重合開始剤を含んでなる光重合硬化性組成物を硬化させるための光の波長及び光源は特に限定されるものではなく、その目的を達成する範囲で適宜選択すればよいが、生体への安全性、光のエネルギー、α−ジケトン類の吸収域、光源の多様さ等と考慮すると、可視光での使用に適している。特に本発明の光重合開始剤を含んでなる光重合硬化性組成物を歯科用として用いる際には、生体への為害性の少ない可視光線の使用が最適である。
【００４４】
歯科領域では、コンポジットレジン、接着材、セメント、シーラント、リベース等、様々な光重合硬化性組成物が用いられるが、臨床上では、空間的、時間的及び装置の制約のため充分な光照射を行えない場合も多い。本発明の光重合開始剤をそれらの重合開始剤として用いることにより、不充分な光照射でも、充分な硬化が得られ、且つ、生体に為害性のある不純物の混入を防止することができる。
【００４５】
本発明の歯科用光重合硬化性組成物には、上記三成分からなる光重合開始剤及びラジカル重合性単量体以外にも、その目的と必要性に応じて、無機及び／又は有機フィラー、重合禁止剤、水、水溶性及び／又は非水溶性有機溶媒、着色剤、抗菌剤等が配合されることがある。
【００４６】
例えば、歯科用組成物をコンポジットレジンとして用いる場合には、芳香族系二官能性単量体類及び脂肪族系二官能性単量体類からなるラジカル重合性単量体１００重量部、本発明の光重合開始剤の各成分を０．１〜１重量部加え、シリカ、シリカ−ジルコニア、シリカ−チタニア、バリウムガラス、フルオロアルミノシリケートガラス等からなる無機フィラーを５０〜５００重量部、ジブチルヒドロキシトルエン等の重合禁止剤、及び着色剤を各々０．００１〜１重量部配合することが好ましい。
【００４７】
また、本発明の歯科用光重合硬化性組成物には必要に応じ、本発明の範囲外の他の光重合開始剤、及び熱重合開始剤を配合することも可能である。
【００４８】
本発明の歯科用光重合硬化性組成物を調整する方法及び包装形態は特に制限がなく、その目的と必要性に応じ、公知の方法を適宜選択すればよい。
【実施例】
【００４９】
以下、本発明を具体的に説明するために、実施例、比較例を挙げて説明するが、本発明はこれらにより何等制限されるものではない。尚、実施例中に示した略称、略号、及び各物性の測定方法は以下の通りである。
（１）略称、略号
・オルトリン酸：約１５％の水を含有する試薬グレードのリン酸
・ピロリン酸：Ｈ２Ｐ２Ｏ７の組成式で表される縮合リン酸
・メチルリン酸、ジメチルリン酸、エチルリン酸、ジエチルリン酸、イソプロピルリン酸、ブチルリン酸及びステアリルリン酸、：各々市販の工業用酸性リン酸エステルを精製したもの。
・ｐ−トルエンスルホン酸：純度９９％の試薬グレードの１水和物
・硫酸：純度９５％の試薬グレードの硫酸
・ＤＭＢＥ：４−ジメチルアミノ安息香酸エチルエステル
・ＤＭＢＡ：４−ジメチルアミノ安息香酸イソアミルエステル
・ＤＭＡ：４−ジメチルアミノアセトフェノン
・ＤＭＢ：４−ジメチルアミノベンズアルデヒド
・ＤＭＰＴ：４−ジメチルアミノトルイジン
・ＤＭＥＭ：２−ジメチルアミノエチルメタクリレート
・ＨＥＭＡ：３−ヒドロキシエチルメタクリレート
・Ｄ−２．６Ｅ：下記化合物の混合物
【００５０】
【化３】
0005403884.tif 000004
【００５１】
（但し、ｍ＋ｎの平均は２．６である）
・Ｂｉｓ−ＧＭＡ：下記化合物
【００５２】
【化４】
0005403884.tif 000005
【００５３】
・ＵＤＭＡ：下記化合物
【００５４】
【化５】
0005403884.tif 000006
【００５５】
・３Ｇ：トリエチレングリコールジメタクリレート
・ＥＨＭＡ：２−エチルエキシルメタクリレート
・ＭＭＡ：メチルメタクリレート
・ＢＨＴ：２，６−ｔ−ブチル−４−メチルフェノール
・０．５２Ｓｉ−Ｚｒ：平均粒径０．５２μｍのシリカ−ジルコニア球状フィラー
・０．２０Ｓｉ−Ｚｒ：平均粒径０．２０μｍのシリカ−ジルコニア球状フィラー
・０．０８Ｓｉ−Ｔｉ：平均粒径０．０８μｍのシリカ−チタニア球状フィラー
・３．４Ｓｉ−Ｚｒ：平均粒径３．４μｍのシリカ−ジルコニア不定形フィラー
（２）硬化深度測定方法
各実施例及び比較例に記載の重合硬化性組成物を、直径６ｍｍ、深さ１２ｍｍの円筒状の孔を有する金属製割型に填入し、上下を透明ＰＥＴフィルムで塞いだ。次いで、孔の片面から可視光線照射器（パワーライト：（株）トクヤマデンタル）にて３０秒間光を照射した。照射終了後、直ちに割型から取り出し、未硬化部分をワイパーにて拭き取った。拭き取りは光照射終了後、２０秒以内に完了させた。残存した硬化体の長さをマイクロメーターにて測定した。１試験当たり、３つの試験片の長さを測定し、その平均値を硬化深度とした。
（３）ゲル化時間測定方法
各実施例及び比較例に記載の重合硬化性組成物を容量５ｍｌの透明ガラス製サンプル瓶に１ｇ入れ、蓋をした。サンプル瓶の底の部分から可視光線照射器（パワーライト：（株）トクヤマデンタル）を密着させ、光を照射した。一定時間ごとにサンプル瓶を傾けて、内容物の流動性を確認し、流動しなくなった時間をゲル化時間とした。
（４）曲げ強度
幅２ｍｍ×高さ２ｍｍ×長さ２５ｍｍの角柱状の孔を有するポリテトラフルオロエチレン性割型に、各実施例及び比較例に記載の重合硬化性組成物を填入し、透明ＰＥＴフィルムで覆った。可視光線照射器（パワーライト：（株）トクヤマデンタル）にて割型の両端及び中央部の３ヶ所に各３０秒間光照射を行い、試験片を作成した。試験片を試験機（オートグラフ５０００Ｄ、（株）島津製作所）に装着し、クロスヘッドスピード０．５ｍｍ／ｍｉｎで３点曲げ強度を測定した。１試験当たり、５本の曲げ強度を上記方法で測定し、その平均値を重合硬化性組成物の曲げ強度とした。
（５）歯質引っ張り接着強さ
抜去した牛前歯を、注水下、＃８００の耐水研磨紙で唇面に平行になるようにエナメル質平面を削り出した。次にこれらの面に圧縮空気を約１０秒間吹き付けて乾燥した後、この平面に直径３ｍｍの孔のあいた両面テープを固定し接着面積を規定した。この被着面に、トクソーマックボンド２（（株）トクヤマデンタル）付属のプライマーを塗布し、２０秒間放置した後、圧縮空気を約５秒間吹き付けて乾燥した。次に、各実施例及び比較例に記載の重合硬化性組成物を薄く塗布し、厚さ１．５ｍｍ、直径１４ｍｍの円柱状のセラミックス（セラエステ、（株）トクヤマデンタル）を被着面が同一円心になるように乗せ、可視光線照射器（パワーライト、（株）トクヤマデンタル）にて３０秒間光照射し接着材を硬化させた。
【００５６】
上記試験片を３７℃の水中に２４時間浸漬した後、試験機（オートグラフ５０００Ｄ、（株）島津製作所）を用いてクロスヘッドスピード２．０ｍｍ／ｍｉｎにて引っ張り、歯牙とセラミックスの引っ張り接着強さを測定した。
【００５７】
１試験当たり、４本の引っ張り接着強さを上記方法で測定し、その平均値を重合硬化性組成物の接着強度とした。
実施例１
６０重量部のＨＥＭＡと４０重量部のＤ−２．６Ｅからなるラジカル重合性単量体１００重量部に対し、０．５重量部のカンファーキノン、０．５重量部のオルトリン酸、０．８重量部のＤＭＢＥを配合し、遮光下攪拌し均一な液体を得た。この組成物について硬化深度を測定したところ９．６ｍｍであった。
実施例２〜１０
実施例１に示す組成のラジカル重合性単量体１００重量部に、各々表１に示す組成の光重合開始剤を配合し、それらについて硬化深度を測定した。結果を表１にまとめて示した。
比較例１〜１２
実施例１の組成のラジカル重合性単量体１００重量部に、各々表１に示す組成の光重合開始剤を配合し、それらについて硬化深度を測定した。結果を表１にまとめて示した。
【００５８】
【表１】
0005403884.tif 000007
【００５９】
実施例１〜７はα−ジケトンとしてカンファーキノンを、カルボニル基置換芳香族アミンとしてＤＭＢＥを用い、非重合性酸性化合物である非重合性リン酸化合物を各種変化させた場合の硬化深度を測定した結果である。いずれも、従来の代表的な高活性光重合開始剤を使用した、比較例３に比べ、１．５〜２倍の硬化深度を示しており、本発明の光重合開始剤の活性の高さが明らかである。実施例８〜１０は、一般式（１）中のＸの種類を変化させた場合の結果を代表しており、一般式（１）で表されるカルボニル基置換芳香族アミンであれば高い活性を得られることが明らかである。
【００６０】
一方、比較例４〜９はカルボニル基置換芳香族アミンを含まない場合の結果、比較例１０はα−ジケトンと含まない場合の結果であり、硬化深度はいずれも０であった。これらの結果からは、本発明の光重合開始剤を構成する３成分がいずれも必須であることを明らかにしている。比較例１１はカルボニル基置換芳香族アミンに替えて、芳香族アミンであるが、芳香環がカルボニル基によって置換されていないアミンを使用した場合の結果であり、比較例１２は同じく重合性不飽和基を有する脂肪族アミンを使用した場合の結果である。いずれの場合も、カルボニル基置換芳香族アミンを用いた場合に比べて明らかに劣っていた。
実施例１１
３６重量部のＢｉｓ−ＧＭＡ、２４重量部の３Ｇ及び４０重量部のＥＨＭＡからなるラジカル重合性単量体の混合物１００重量部に、０．３重量部のカンファーキノン、０．５重量部のオルトリン酸、０．６重量部のＤＭＢＥを配合し、遮光下攪拌して光重合硬化性組成物を得た。この組成物について硬化深度を測定したところ１０．０ｍｍであった。
実施例１２〜１９
実施例１１の組成のラジカル重合性単量体１００重量部に、各々表２に示す組成の光重合開始剤を配合し、それらについて硬化深度を測定した。結果を表２にまとめて示した。
比較例１３、１４
実施例１１の組成のラジカル重合性単量体１００重量部に、各々表２に示す組成の非重合性酸性化合物を含まない光重合開始剤を配合し、それらについて硬化深度を測定した。結果を表２にまとめて示した。
【００６１】
【表２】
0005403884.tif 000008
【００６２】
実施例１１〜１９は、実施例１〜１０とは異なるラジカル重合性単量体に、各種の割合で本発明の光重合開始剤を配合し、その硬化深度を測定したものである。この場合にも、いずれも従来の代表的な光重合開始剤組成を用いた、比較例１３及び１４よりも遥かに優れた硬化深度を示しており、本発明の光重合開始剤の活性の高さが明らかである。
実施例２０〜２６及び比較例１５
２５重量部のＢｉｓ−ＧＭＡ、１７重量部の３Ｇ、８重量部のＨＥＭＡ及び５０重量部のＭＭＡからなるラジカル重合性単量体の混合物１００重量部に、表３に示される光重合開始剤を配合し、その組成物についてゲル化時間を測定した。結果を表３にまとめて示した。
【００６３】
【表３】
0005403884.tif 000009
【００６４】
実施例２０〜２６はいずれも、α−ジケトンとしてカンファーキノンを、カルボニル基置換芳香族アミンとしてＤＭＡを用い、非重合性酸性化合物の種類を変化させた場合の結果である。いずれの場合にも光重合開始剤の成分に非重合性酸性化合物を含まない場合の結果である比較例１５に比べ、半分適度の時間でゲル化しており、本発明の光重合開始剤の活性の高さが明らかである。
実施例２７〜３０及び比較例１６、１７
５０重量部のＨＥＭＡと５０重量部のＤ−２．６Ｅからなるラジカル重合性単量体の混合物１００重量部に、表４に示される光重合開始剤を混合し、その組成物について硬化深度を測定した。結果を表４にまとめて示した。
【００６５】
【表４】
0005403884.tif 000010
【００６６】
実施例２７〜３０は、α−ジケトンとしてベンジルを用い、非重合性酸性化合物とカルボニル基置換芳香族アミンの種類を変化させて硬化深度を測定したものである。いずれの場合にも光重合開始剤の成分に非重合性酸性化合物を含まない場合の結果である比較例１６及び１７に比較して２倍近い硬化深度を示しており、ここでも本発明の光重合開始剤の活性の高さが明らかとなっている。
実施例３１〜３３及び比較例１８〜２０
表５に示した組成比でラジカル重合性単量体、無機フィラー及び光重合開始剤の各構成成分をメノウ乳鉢に入れ、暗所にて充分混錬した。混錬後、真空脱泡して光重合硬化性組成物を得た。この組成物について、曲げ強度及び硬化深度を測定した。結果を表５に示した。
【００６７】
【表５】
0005403884.tif 000011
【００６８】
実施例３１〜３３は、コンポジットレジンとして本発明の歯科用光重合硬化性組成物を調製した場合の例である。いずれの場合にも対応する比較例１８〜２０に比較して、曲げ強度、硬化深度ともに優れており、本発明の光重合開始剤が、充分な光照射を行うことが困難な場合の歯科用の光重合硬化性組成物として有用であることがわかる。
実施例３４〜３６及び比較例２１、２２
表６に示した組成比でラジカル重合性単量体、無機フィラー及び光重合開始剤の各構成成分をメノウ乳鉢に入れ、暗所にて充分混錬して光硬化性組成物を得た。この組成物について、予め所定の前処理をした歯質とセラミックスとの接着強度を測定した。結果を表６に示した。
【００６９】
【表６】
0005403884.tif 000012
【００７０】
実施例３４〜３６は、レジンセメントとして本発明の歯科用光重合硬化性組成物を調製した場合の例である。エナメル質及び象牙質のいずれの場合にも対応する比較例２１及び２２に比較して、接着強度が高く、歯科用の光硬化性組成物として有用であることがわかる。